(57)【要約】【解決手段】本発明は、コアと該コアを被覆する１層以上のカバーとを具備し、ボール表面に多数のディンプルが形成されたゴルフボールにおいて、上記カバーのうち最外層の厚さが１．２ｍｍ以上であり、そのショアＤが５０以上６５以下であると共に、ＪＩＳ  Ｚ８７３０によって規定されるＬａｂ表示法によって表わしたときの上記ボール表面の明度Ｌ値が８９以上、ａ値が２以上１０以下、かつｂ値が−２０以上であるゴルフボールを提供する。【効果】本発明のゴルフボールによれば、白色系ゴルフボールの赤色の色合いを強くすることで、ゴルフボールのファッション性を変えるとともに、ゴルファーが打撃等におけるゴルフボールの感じ方を改善することができるものである。【選択図】図１
2009112810.tif 000002
【特許請求の範囲】
【請求項１】
コアと該コアを被覆する１層以上のカバーとを具備し、ボール表面に多数のディンプルが形成されたゴルフボールにおいて、上記カバーのうち最外層の厚さが１．２ｍｍ以上であり、そのショアＤが５０以上６５以下であると共に、ＪＩＳ  Ｚ８７３０によって規定されるＬａｂ表示法によって表わしたときの上記ボール表面の明度Ｌ値が８９以上、ａ値が２以上１０以下、かつｂ値が−２０以上であることを特徴とするゴルフボール。
【請求項２】
上記最外層が、基材樹脂１００質量部、酸化チタン１〜７質量部、青色系顔料０．００１〜０．５質量部及び赤色系顔料０．００６質量部以上を含有する請求項１記載のゴルフボール。
【請求項３】
上記最外層がウレタン系クリア塗料で塗装された請求項１又は２記載のゴルフボール。
【請求項４】
ボール表面に形成されるディンプルの個数が２５０〜５００個であり、ボールが打撃されたときレイノルズ数７００００，スピン量２０００ｒｐｍにおけるボールの揚力係数ＣＬが０．１６５以上であり、かつレイノルズ数１８００００，スピン量２５２０ｒｐｍにおける抗力係数ＣＤが０．２３０以下である請求項１、２又は３記載のゴルフボール。
【発明の詳細な説明】
【技術分野】
【０００１】
本発明は、赤色の色合いを有する白色系ゴルフボールであり、ファッション性及び質感のあるゴルフボールに関する。
【背景技術】
【０００２】
従来の白色系ゴルフボールは、黄色や、青色の色合いが強いものであり、ゴルフボールのファッション性やゴルファーのフィーリングを十分に満たすことができるようなゴルフボールは存在していなかった。
【０００３】
一般に、図柄の形や大きさが同じでも、カバーの配色によって、ゴルフボールの大きさや硬さの感じ方が大きく異なるため、ゴルファーの視点に立って調整することが好ましい。
【０００４】
従来の青色系ゴルフボールとして、特開平１１−２１６２００号公報、特開平０７−０５９８７９号公報、特開平０７−０５１４０３号公報、特開平０６−２５４１８０号公報、特開２００１−０１７５７６号公報、特開２００２−１２６１３２号公報及び特開２００７−１３６１７０号公報に記載されたゴルフボールがある。これらのゴルフボールは青色の色合いが強く、このため、冷たく感じたり、硬く感じたりすることが多い。一般的に、ゴルフボールは低温条件において飛距離が落ちる傾向にある。そのため、冷たく，硬く感じるボールでは、ゴルファーのスイングを乱してしまうことが多い。
【０００５】
また、特開２００２−１３６６２１号公報に記載されたような黄色の色合いが強いゴルフボールは、黄変して見えることが多く、古びて見えファッション性に欠けるため、外観上において好ましくない。
【０００６】
更に、特開２０００−０２４１３９号公報に記載されたゴルフボールは、ピンクやオレンジの色合いの強いカラーゴルフボールであり、一般的なゴルフボールとは明るさや質感が大きく異なる。
【０００７】
【特許文献１】特開平１１−２１６２００号公報
【特許文献２】特開平０７−０５９８７９号公報
【特許文献３】特開平０７−０５１４０３号公報
【特許文献４】特開平０６−２５４１８０号公報
【特許文献５】特開２００１−０１７５７６号公報
【特許文献６】特開２００２−１２６１３２号公報
【特許文献７】特開２００７−１３６１７０号公報
【特許文献８】特開２００２−１３６６２１号公報
【特許文献９】特開２０００−０２４１３９号公報
【発明の開示】
【発明が解決しようとする課題】
【０００８】
本発明は、上記事情に鑑みなされたものであり、白色系ゴルフボールでありながら、質感(高級感)やファッション性のあるボールであり、商品価値が高く、見た目の硬さが実際のボールの硬さとほぼ一致し、ボール打撃時にゴルファーに違和感を与えることなく心地良くプレーすることができるゴルフボールを提供することを目的とする。
【課題を解決するための手段】
【０００９】
本発明者は、上記目的を達成するため鋭意検討を行った結果、白色系ゴルフボールの赤色の色合いを強くすることで、ゴルフボールの見た目を変えると共に、ゴルファーが打撃等におけるゴルフボールの感じ方を改善することができることを知見し、本発明に至ったものである。
【００１０】
従って、本発明は下記のゴルフボールを提供する。
［１］コアと該コアを被覆する１層以上のカバーとを具備し、ボール表面に多数のディンプルが形成されたゴルフボールにおいて、上記カバーのうち最外層の厚さが１．２ｍｍ以上であり、そのショアＤが５０以上６５以下であると共に、ＪＩＳ  Ｚ８７３０によって規定されるＬａｂ表示法によって表わしたときの上記ボール表面の明度Ｌ値が８９以上、ａ値が２以上１０以下、かつｂ値が−２０以上であることを特徴とするゴルフボール。
［２］上記最外層が、基材樹脂１００質量部、酸化チタン１〜７質量部、青色系顔料０．００１〜０．５質量部及び赤色系顔料０．００６質量部以上を含有する［１］記載のゴルフボール。
［３］上記最外層がウレタン系クリア塗料で塗装された［１］又は［２］記載のゴルフボール。
［４］ボール表面に形成されるディンプルの個数が２５０〜５００個であり、ボールが打撃されたときレイノルズ数７００００，スピン量２０００ｒｐｍにおけるボールの揚力係数ＣＬが０．１６５以上であり、かつレイノルズ数１８００００，スピン量２５２０ｒｐｍにおける抗力係数ＣＤが０．２３０以下である［１］、［２］又は［３］記載のゴルフボール。
【００１１】
色彩の傾向としては、明度が大きさ，硬さ，重さの見え方に大きく関係し、明度が同程度の場合には、暖色系の方が寒色系よりも膨張して見える。また、寒色系は、実際の硬度、重さに比べて暖色系よりも硬く，重く感じる。そのため、本発明においては、赤色（暖色系）の色合いを強くすると共に、明度を適切な値とすることで打撃前のゴルファーに適切なフィーリングをもたらし、かつ、図柄等が不快でなく、十分に目だって見えるようなゴルフボールを提供するものである。
【発明の効果】
【００１２】
本発明のゴルフボールによれば、白色系ゴルフボールの赤色の色合いを強くすることで、ゴルフボールのファッション性を変えるとともに、ゴルファーが打撃等におけるゴルフボールの感じ方を改善することができるものである。
【発明を実施するための最良の形態】
【００１３】
以下、本発明につき更に詳しく説明する。
本発明は、コアと該コアを被覆する１層以上のカバーとを具備し、ボール表面に多数のディンプルが形成されたゴルフボールである。
【００１４】
上記コアの材料については、特に制限はなく、公知のゴム組成物を採用することができる。例えば、ポリブタジエン等の基材ゴムに、不飽和カルボン酸及びその金属塩等の共架橋剤、酸化亜鉛，硫酸バリウム，炭酸カルシウム，酸化チタン等の無機充填剤，ジクミルパーオキサイドや１，１−ビス（ｔ−ブチルパーオキシ）シクロヘキサン等の有機過酸化物等を配合したゴム組成物を使用することができる。また、必要により、市販品の老化防止剤等を適宜添加することができる。
【００１５】
本発明は、ＪＩＳ  Ｚ８７３０によって規定されるＬａｂ表示法によって表わしたときの上記ボール表面の明度Ｌ値が８９以上、ａ値が２以上１０以下、かつｂ値が−２０以上、好ましくは−２０以上０以下であることを特徴とするものであり、赤色の色合いが強い白色系ゴルフボールに関するものである。
【００１６】
上記に言う「Ｌａｂ表色法」とはＪＩＳ  Ｚ８７３０に規定される三刺激値Ｘ，Ｙ，Ｚを用いて下記式から求められる。
【００１７】
Ｌ＝１０Ｙ1/2 …（１）
ａ＝１７．５（１．０２Ｘ−Ｙ）／Ｙ1/2 …（２）
ｂ＝７．０（Ｙ−０．８４７Ｚ）／Ｙ1/2 …（３）
Ｌ：ハンター（Ｒ． Ｓ． Ｈｕｎｔｅｒ）の色差式における明度指数。
ａ，ｂ：ハンターの色差式における色座標。
Ｘ，Ｙ，Ｚ：Ｘ，Ｙ，Ｚ表色示における三刺激値Ｘ，Ｙ，Ｚの値。
【００１８】
上記Ｌａｂ表色のうち、Ｌは明度を表し、一般的には１００〜０までの値が求められる。明度とは色の明暗の状況、即ち明るさの度合をいう。このＬ値が大きいほど明るいことを意味する。
【００１９】
また、ａ，ｂは色彩を表し、ａは赤−緑方向、ｂは黄−青方向を表す。従って、ａ値が大きくなると赤味が強くなり、小さくなると緑味が強くなり、ｂ値が大きくなると黄味が強くなり、小さくなると青味が強くなる。これらａ，ｂの関係をまとめると、下記の表１の通りになる。
【００２０】
【表１】
2009112810.tif 000003
【００２１】
通常、市販されている白色系ゴルフボールは、Ｌ９０〜９３程度、ａ＝０．８程度及びｂ＝−１１程度である。後述する実施例において、一般的に市販されているゴルフボールと本実施例（本発明）のゴルフボールを比較した図を図１に記載した。
【００２２】
本発明においては、ゴルフボールの表面のＬ値（明度）が８９以上であり、好ましくは９０以上、更に好ましくは９１以上である。この値が小さいとボールが比較的小さく見え、ゴルファーのスイングを乱すおそれがある。
【００２３】
また、ａ値は２．０以上であり、好ましくは２．１以上である。ａ値が上記の値よりも小さいときには、ファッション性とゴルファーの打撃時のフィーリングとの両面を十分に満たすことができなくなる。また、上限値は、１０以下、好ましくは５以下とすることが必要である。
【００２４】
本発明において、ゴルフボールの有する質感をより際立たせるためには、ｂ値の下限が−２０以上であることが必要とされ、好ましくは−１８以上である。上限値としては、特に制限はなく、０以下であることが好ましく、より好ましくは−５以下である。
【００２５】
上記のｂ値を上記のように調整することにより、ゴルフボールの白色度合いを適切なものとすることができ、ゴルフボールの質感を向上させることが可能である。
【００２６】
また、本発明におけるゴルフボールの黄色度（ＹＩ）については、−３０以上であることが好ましく、より好ましくは−２５以上である。また、上限値としては、好ましくは−１０以下、より好ましくは−１５以下である。黄色度（ＹＩ）がマイナスの値で表示されるのは、色相が青方向へ移向することを示す。黄色度の測定方法は、測白色差計を用いて、三刺激値Ｘ，Ｙ，Ｚを求め、これらを下記の式により計算することができる。
ＹＩ＝１００（１．２８Ｘ−１．０６Ｚ）／Ｙ
【００２７】
次に、本発明のゴルフボールに用いられるカバーについて詳述する。本発明のカバーについては、１層に限られず、２層以上の複数層に形成することができる。上記カバーのうち最外層の厚さが１．２ｍｍ以上であり、そのショアＤが５０以上６５以下であることが必要とされる。
【００２８】
上記カバーの各層（最外層も含む。）の厚さは、好ましくは１．２ｍｍ以上、より好ましくは１．８ｍｍ以上、更に好ましくは１．９ｍｍ以上、最も好ましくは２．０ｍｍ以上である。上限値としては、好ましくは２．３ｍｍ以下、より好ましくは２．２ｍｍ以下、更に好ましくは２．１ｍｍ以下である。カバー各層の厚さが上記範囲よりも厚すぎると、反発性が低下してしまい飛距離が出なくなることがあると共に、スピン量が増え飛距離が伸びないことがある。逆に、カバー各層の厚さが薄すぎると、繰り返し打撃した時の耐久性が低下することがあると共に、コアや中間層の色が透けてしまい所望の色合いが得られない場合がある。
【００２９】
上記カバーの各層のショアＤ硬度は、好ましくは５０以上、より好ましくは５５以上、更に好ましくは５８以上であり、上限値としては、好ましくは６５以下、より好ましくは６３以下、更に好ましくは６０以下である。上記カバー各層のショアＤ硬度が上記範囲よりも硬すぎると、繰り返し打撃による耐久性が低下したり、打感が硬くなりすぎることがある。逆に、軟らかすぎると、反発が低くなるとともにスピンが増えて飛距離が出なくなることがある。
【００３０】
本発明のゴルフボールの表色を上記の範囲内に達成するために、最外層の材料については、基材樹脂１００質量部、酸化チタン１〜７質量部、青色系顔料０．００１〜０．５質量部及び赤色系顔料０．００６質量部以上を含有することが好ましい。
【００３１】
本発明に用いられるカバー材料の基材樹脂は、熱可塑性樹脂であればどのようなものを用いても構わないが、カバーの基材樹脂の主成分としては、熱可塑性樹脂、熱可塑性エラストマーから選ばれる少なくとも１種又は２種以上の混合物を使用することができる。具体的には、熱可塑性ブロック共重合体、ポリエステル系エラストマー、ポリアミド系エラストマー、ポリウレタン系エラストマー、アイオノマー樹脂から選ばれる少なくとも１種又は２種以上が好適に用いられるが、アイオノマー樹脂や、ポリウレタン系エラストマーであることが好ましく、ポリウレタン系エラストマーよりも経時変化による変色が少ないため、アイオノマー樹脂を用いることが特に好ましい。
【００３２】
上記の酸化チタンはチタン白である。このチタン白としては、ルチル型、アナタース型のいずれであってもが利用できる。これらは硫酸法、塩素法などの製法で製造され、また表面をＡｌ，Ｓｉの含水酸化物で処理されたものを用いることができる。特に、表面処理がなされた酸化チタンを使用することで、基材樹脂への分散性が向上するため好適に用いられる。また、超微粒子酸化チタン（粒子径０．０２〜０．０５μｍ）、高純度酸化チタン、針状酸化チタン（繊維径０．０５〜０．１５μｍ、繊維長３〜１２μｍ）なども利用することができる。
【００３３】
本発明は、カバー基材樹脂に対して、酸化チタン、青色顔料及び赤色顔料を配合することができる。基材樹脂１００質量部に対して、酸化チタンを１〜７質量部使用することが好ましく、より好ましくは、２〜５質量部を配合することが好ましい。酸化チタンの配合量が１質量部よりも少ないと、隠蔽性がなく所望のチタン色を得ることができず、また、７質量部よりも多いと、黄色の色合いの強いゴルフボールとなってしまうため、古びて見えファッション性を損なう要因となる可能性がある。
【００３４】
本発明で使用される赤色系顔料としては、例えば、ベンガラ（ヘタマイト），鉛丹等の無機系、キナクリドンマゼンダ，パーマネントレッド，ペリレンレッド等の有機系が好適に用いられ、特にパーマネントレッドを用いることが好ましい。
【００３５】
本発明のゴルフボールは、カバー基材樹脂１００質量部に対して赤色系顔料を０．００６質量部以上入れることが好適であり、より好ましくは０．００８質量部以上、更に好ましくは０．０１０質量部以上である。また、赤色系顔料の配合量の上限値としては、０．０５質量部以下とすることが好ましく、より好ましくは０．０４質量部以下、特に好ましくは０．０３質量部以下とすることができる。また、赤色系顔料を多量に配合しすぎるとゴルフボールの本来の色が暗くなってしまうため、ボールが小さく見えてしまうばかりか、ファッション性を損なう要因となることがある。
【００３６】
また、赤色系顔料を主体とするゴルフボールを使用すると、黄色の色合いが強い白色となるため、ファッション性と質感とを十分に満たすことができない。そこで、本発明においては、発明の効果を損なわない範囲において、青色系顔料を使用することができる。
【００３７】
青色系顔料として、具体的には、群青（ウルトラマリンブルー），コバルトブルー，紺青（プルシアンブルー）等の無機系、フタロシアニンブルー，アルカリブルー，インダンスロンブルー等の有機系が好適に用いられ、特に、群青（ウルトラマリンブルー）を用いることが好ましい。青色系顔料の配合量は、カバー基材樹脂１００質量部に対して０．００１質量部以上とすることが好ましく、より好ましくは０．００５質量部以上、更に好ましくは０．０１質量部以上である。また、青色系顔料の配合量の上限値は、基材樹脂１００質量部に対して０．５質量部以下とすることが好ましく、より好ましくは０．３質量部以下、更に好ましくは０．１質量部以下である。
【００３８】
その他、本発明で配合する赤色系顔料の赤色の色合いを損なわない程度に、紫色系顔料や黄色系顔料を適宜配合することができる。それらの配合量の下限値は、０．００１質量部以上とすることができ、好ましくは０．００５質量部以上であり、更に好ましくは０．０１質量部以上である。この配合量の上限は０．５質量部以下とすることが好ましく、より好ましくは０．１質量部以下である。上記の青色系顔料や、紫色系顔料、黄色系顔料を適量配合することで、本発明のゴルフボールのファッション性、質感をより向上させることが可能である。なお、必ずしも本発明の効果を得るうえで青色，紫色，黄色系顔料を必要とするものではない。上記範囲にないときゴルフボールが黄ばんで見えたり、暗く見えたりするため好ましくない。
【００３９】
青色系顔料と赤色系顔料とを併用する場合、青色系顔料／赤色系顔料の配合比率については、特に制限はないが、重量比で１５／１〜１／１の範囲であることが好ましく、より好ましくは１２／１〜１／１、更に好ましくは１０／１〜１／１である。この範囲内に設定した配合比率においては十分な赤い色合いを実現することができ、上記範囲を逸脱すると、本願発明の目的を達成することが困難になることがある。
【００４０】
また、必要に応じて、カバーの樹脂材料の透明度を損なわない範囲で各種の熱可塑性エラストマーや低分子量ポリエチレンワックス等の各種添加剤を含有させてもよい。
【００４１】
上記カバーの樹脂材料には、蛍光増白剤を配合することもできる。蛍光増白剤の配合量は、その添加量はカバーの樹脂材料１００質量部に対して０．０１〜０．５質量部であり、好ましくは０．０３〜０．３質量部、更に好ましくは０．０５〜０．１質量部とすることができる。蛍光増白剤を上記範囲内の配合量で使用することにより、Ｌ値を上げることができ、これによりファッション性や質感を向上させることができる。
【００４２】
また、本発明においては、カバー表面に多数のディンプルが形成される。カバー表面に配置されるディンプルについては、通常２５０〜５００個、好ましくは３００〜３６０個、更に好ましくは３２５〜３４０個具備するものである。ディンプルの個数が上記範囲よりも多くなると、ボールの弾道が低くなり飛距離が出なくなるおそれがある。また、ディンプル個数が少なすぎると、弾道が高くなり飛距離が伸びない場合がある。ディンプルの形状は、円形、各種多角形、デュードロップ形、その他楕円形など１類又は２類以上を組み合わせて適宜使用することができる。例えば、円形ディンプルを使用する場合には、直径は２．０〜６．５ｍｍ、深さは０．０８〜０．３０ｍｍの範囲で設定することができる。また、Ｖ0値（ディンプルの縁に囲まれた平面下のディンプルの空間体積を、前記平面を底面とし、かつこの底面からのディンプルの最大深さを高さとする円柱体積で除した値）を０．３５〜０．８０の範囲とし、ＳＲ値（ディンプルの縁に囲まれた平面の面縁で定義されるディンプル面積の合計が、ディンプルが存在しないと仮定したボール球面積に占める比率）を６０〜９０％、ＶＲ値（ディンプルの縁に囲まれた平面から下方に形成されるディンプル容積の合計がディンプルが存在しないと仮定したボール球容積に占める比率）を０．６〜１の範囲となるようにディンプルを適宜選択することができる。それらの範囲を逸脱すると、良好な飛距離が得られない弾道となり、飛距離が出なくなることがある。
【００４３】
上記ディンプルは、ボール表面に多数の凹凸を有するものであり、その直径、個数や深さによりボールの外観に影響を及ぼすものである。したがって、本発明の効果を損なわない範囲で、ディンプルを構成することが好ましく採用される。例えば、ディンプルの個数が多すぎると、ボールに光が当たっている状態において、カラーボールの視認性の効果が小さくなるおそれがある。即ち、ボールを見る角度によってディンプルの底に影ができてしまい、ボールが暗く見えてしまうおそれがある。逆に、ディンプルの個数が少なすぎる場合には、ボールを打撃したときに、空気力学特性を良好に得ることができなくなり、所望の飛距離を出せない場合がある。
【００４４】
飛距離を向上させるには、高速条件での低ＣＤ、低速条件での高ＣＬが良いとされている。そこで、低速ＣＬ値に関しては、打ち出した直後の軌道上のボールがレイノルズ数７００００，スピン量２０００ｒｐｍとなるようにＵＢＬ（Ultra Ball Launcher)を用いて打出した時の揚力係数ＣＬが好ましくは０．１６５以上、より好ましくは０．１７０以上、更に好ましくは０．１８０以上である。高速ＣＤ値に関しては、同様に、レイノルズ数１８００００，スピン量２５２０ｒｐｍにてボールを打出した時の抗力係数ＣＤが好ましくは０．２３０以下、より好ましくは０．２２５以下、更に好ましくは０．２２０以下である。これらの範囲を逸脱すると、良好な飛距離が得られなくなることがある。
【００４５】
また、本発明においては、カバー表面に更に各種塗料を塗装することができ、この塗料としては、ゴルフボールの過酷な使用状況に耐えうる必要から、２液硬化型のウレタン塗料、特に、無黄変のウレタン塗料が好適に挙げられる。
【００４６】
上記ボールのたわみ硬度、即ち、初期荷重９８Ｎ（１０ｋｇｆ）を負荷した状態から終荷重１２７５Ｎ（１３０ｋｇｆ）を負荷したときまでのボールの変形量については、通常２．０〜５．０ｍｍであり、好ましくは２．５〜４．０ｍｍ、更に好ましくは３．０〜３．７ｍｍである。この変形量の値が小さすぎると、打感が硬くなりすぎたり、ボールとクラブのフェース面との接触時間が短くなりすぎてしまい、その結果、コントロール性が悪くなる場合がある。この変形量の値が大きすぎると、打感が軟らかくなりすぎたり、繰り返し打撃時の割れ耐久性が悪くなる場合がある。
【００４７】
本発明のゴルフボールの製造方法については、ポリブタジエンを主体とするゴム組成物を公知の加硫条件により加硫してゴム架橋成形物（コア）を製造し、次いで、射出成形等の公知の方法により、コアの周囲にカバーを形成してゴルフボールを製造することができる。
【００４８】
本発明のゴルフボールは、競技用としてゴルフ規則に従うものとすることができ、直径４２．６７ｍｍ以上、重さ４５．９３ｇ以下に形成することができる。
【実施例】
【００４９】
以下，実施例及び比較例を示し，本発明を具体的に説明するが，本発明は下記実施例に制限されるものではない。
【００５０】
〔実施例１，２、比較例１，２〕
実施例及び比較例に共通したゴム組成物を調製し、ニーダー又はロールにて混練りした後、所定の加硫条件にてコアを作成した。次に、コアの周囲に下記表２に示すカバー樹脂材料を射出成形用金型により射出成形し、実施例及び比較例のツーピースソリッドゴルフボールを作成した。
【００５１】
【表２】
2009112810.tif 000004
【００５２】
カバー材料は下記のとおりである。なお、表中の数字は、樹脂材料１００質量部に対する割合を質量部で示す。
商品名「ハイミラン」…三井デュポンポリケミカル社製のアイオノマー樹脂
低分子量ポリエチレンワックス…商品名「サンワックス１６１−Ｐ」（三洋化成社製）
【００５３】
得られた各実施例及び比較例におけるゴルフボールの物性について下記の基準に従って評価し、その評価を表２に示した。
【００５４】
ボール表面の色調
スガ試験機製の多光源・分光測色計を用いて、Ｌａｂ表示系にボール表面の色調を計測した。
【００５５】
ボール外観
（１）見た目の大きさ：一般ゴルファー１０人による官能評価
○  ７人以上が大きいと感じる。
△  ６人が大きいと感じる。
×  ５人以下が大きいと感じる。
（２）見た目の硬さ：一般ゴルファー１０人による官能評価
○  ６人以下が硬いと感じる。
×  ７人以上が硬いと感じる。
（３）見た目の重さ：一般ゴルファー１０人による官能評価
○  ６人以下が重いと感じる。
×  ７人以上が重いと感じる。
（４）ファッション性：一般ゴルファー１０人による官能評価
○  ７人以上がファッション性がよいと感じる。
×  ６人以下がファッション性が悪いと感じる。
【００５６】
本実施例と比較例との色の度合（ａ，ｂ値）を比較した様子を図１に示す。また、一般的な白系ゴルフボールの色も図中に多数プロットし、その平均値も示した。表１の評価及び図１から分かるように、本実施例のゴルフボールは、白色系ゴルフボールの赤色の色合いを強くしたものであり、ゴルフボールの見た目の大きさ，重さ，硬さが改善されたものである。そのため、ゴルファーがスイングを乱すことを抑制することができると共に、ゴルフボールの有するファッション性を維持することができる。
【図面の簡単な説明】
【００５７】
【図１】ボール表色について一般的なゴルフボールと本実施例とを比較した図である。
【図１】
2009112810.tif 000005